(57)【特許請求の範囲】
【請求項１】
二級アルコール構造を有するエポキシ樹脂における前記二級アルコール構造部の側鎖のヒドロキシ基が、アルキルスルホニルオキシ基又はアリールスルホニルオキシ基で置換された変性エポキシ樹脂をカチオン重合開始剤として使用して、該変性エポキシ樹脂中のアルキルスルホニルオキシ基又はアリールスルホニルオキシ基で置換された側鎖からカチオン重合により重合可能なモノマーをカチオン重合させることにより、プロピレン単位を有するエポキシ樹脂骨格からなる主鎖に、カチオン重合可能なモノマーの重合により得られる直鎖状ポリマー鎖を側鎖とすることを特徴とする櫛形ポリマーの製造方法。
【請求項２】
前記アルキルスルホニルオキシ基又はアリールスルホニルオキシ基が、トリフルオロメタンスルホニルオキシ基又はｐ−トルエンスルホニルオキシ基である請求項１に記載の櫛形ポリマーの製造方法。
【請求項３】
前記カチオン重合により重合可能なモノマーがオキサゾリンモノマーである請求項１又は２に記載の櫛形エポキシ樹脂の製造方法。
【請求項４】
請求項３に記載の方法により得られる、プロピレン単位を有するエポキシ樹脂骨格からなる主鎖に、オキサゾリンモノマーのカチオン重合により得られるＮ−アシルエチレンイミン構造単位からなるポリマー鎖を側鎖として有する櫛形ポリマー中のＮ−アシルエチレンイミン構造単位の全部又は一部を加水分解して、前記側鎖の全部又は一部をエチレンイミン構造単位とすることを特徴とするエチレンイミン構造単位を含むポリマー鎖を側鎖とする櫛形ポリマーの製造方法。
【請求項５】
請求項３に記載の方法により得られる、プロピレン単位を有するエポキシ樹脂骨格からなる主鎖に、オキサゾリンモノマーのカチオン重合により得られるＮ−アシルエチレンイミン構造単位からなるポリマー鎖を側鎖に有する櫛形ポリマー樹脂中の該側鎖ポリマー鎖の活性末端スルホニルオキシ残基をポリアルキレングリコールで置換することを特徴とするポリＮ−アシルエチレンイミン−ポリアルキレンエーテルブロック単位からなるポリマー鎖を側鎖に有することを特徴とする櫛形ポリマーの製造方法。
【請求項６】
請求項３に記載の方法により得られる、プロピレン単位を有するエポキシ樹脂骨格からなる主鎖に、オキサゾリンモノマーのカチオン重合により得られるＮ−アシルエチレンイミン構造単位からなるポリマー鎖を側鎖に有する櫛形ポリマー樹脂中の該側鎖ポリマー鎖の活性末端スルホニルオキシ残基をポリアルキレングリコールで置換し、次いで該側鎖ポリマー鎖中のＮ−アシルエチレンイミン単位を加水分解反応することを特徴とするポリエチレンイミン−ポリアルキレンエーテルブロック単位を側鎖に有する櫛形ポリマーの製造方法。
【請求項７】
二級アルコール構造を有するエポキシ樹脂が、エピハロヒドリンと芳香族ジヒドロキシ化合物とから得られるものである請求項１〜６の何れか１項記載の櫛形ポリマーの製造方法。
【請求項８】
二級アルコール構造を有するエポキシ樹脂が、ジグリシジル化合物と芳香族ジヒドロキシ化合物とから得られるものである請求項１〜６の何れか１項記載の櫛形ポリマーの製造方法。
【請求項９】
二級アルコール構造を有するエポキシ樹脂中の側鎖ヒドロキシ基の数が６〜４００の範囲である請求項１〜８の何れか１項記載の櫛形ポリマーの製造方法。
【請求項１０】
前記側鎖ポリマー鎖の数平均重合度が５〜２００の範囲である請求項１〜８の何れか１項記載の櫛形ポリマーの製造方法。
【請求項１１】
請求項１〜６の何れか１項記載の製造方法で得られることを特徴とする櫛形ポリマー。
【発明の詳細な説明】
【技術分野】
【０００１】
本発明は、エポキシ樹脂骨格からなる主鎖に、エチレンイミン構造単位又はＮ−アシルエチレンイミン単位の少なくとも一種からなるポリマー鎖を側鎖とする櫛形エポキシ樹脂およびその製造方法に関する。
【背景技術】
【０００２】
エポキシ樹脂は、エポキシ樹脂中のエポキシ基と硬化剤との反応により３次元架橋構造を形成し、その優れた物理的、化学的、電気的性質から、塗料をはじめ、電気、接着などの用途に幅広く利用されている。ビスフェノールＡ型エポキシ樹脂に代表されるエポキシ樹脂は、エピハロヒドリンと芳香族ジヒドロキシ化合物とから、あるいは、ジグリシジル化合物と芳香族ジヒドロキシ化合物とからなる二級アルコール構造をその主鎖中に有しており、該二級アルコール構造中の側鎖ヒドロキシ基を除き、疎水性に富んでいる。一方、該二級アルコール構造中の側鎖ヒドロキシ基は、親水性を有するものの、その親水性は必ずしも高くなく、従って、エポキシ樹脂は水中で安定なポリマーミセルを形成することなく、カプセル化などのポリマーミセルに特徴的な機能を発現することは困難であった。
【０００３】
また、例えば、側鎖のヒドロキシ基と酸無水物とを反応させて得られる半エステル化変性エポキシ樹脂を塩基中和することにより（特許文献１参照）、あるいは、エポキシ樹脂中のグリシジル基と二級アミンとを反応させて得られる三級アミノ基変性エポキシ樹脂を酸中和することにより、エポキシ樹脂を水溶性化することができるが、これら水溶性化されたエポキシ樹脂も、水中で安定なポリマーミセルを形成することなく、同様にカプセル化などのポリマーミセルに特徴的な機能を発現することは困難であった。
【特許文献１】特開平５−７０５５８号公報
【発明の開示】
【発明が解決しようとする課題】
【０００４】
本発明が解決しようとする課題は、疎水性の主鎖と親水性の側鎖とを有する新規櫛形エポキシ樹脂、特にポリマーミセル形成能を有する櫛形エポキシ樹脂、および、該櫛形エポキシ樹脂の簡便な製造方法を提供することにある。
【課題を解決するための手段】
【０００５】
本発明者らは、プロピレン単位を有するエポキシ樹脂骨格からなる主鎖に、エチレンイミン構造単位又はＮ−アシルエチレンイミン単位の少なくとも一種からなるポリマー鎖を側鎖として有する櫛形エポキシ樹脂が水中でポリマーミセルを形成することを見出し、さらに、二級アルコール構造を有するエポキシ樹脂における前記二級アルコール構造部の側鎖ヒドロキシ基が、アルキルスルホニルオキシ基やアリールスルホニルオキシ基などの脱離能の高い基で置換された、変性エポキシ樹脂をカチオン重合開始剤とし、オキサゾリンなどのカチオン重合性モノマーをカチオン重合することにより、プロピレン単位を有するエポキシ樹脂を主鎖とし、ポリオキサゾリンなどの直鎖状カチオン重合体を側鎖とする櫛形エポキシ樹脂が製造できることを見出し、本発明を完成するに至った。
【０００６】
即ち、本発明は、下記式（１）
【０００７】
【化１】
0004776257.tif 000002
［式（１）中、Ｘ１及びＸ２は、同一でも異なっていてもよく、置換基としてメチル基又はエチル基を有していてもよいキサンテン残基、置換基としてメチル基又はエチル基を有していてもよいビフェニレン残基、置換基としてメチル基又はエチル基又はハロゲン原子を有していてもよいビスフェノール、置換基としてメチル基を有していてもよい水素添加ビスフェノール残基、アルキレン残基、ポリオキシアルキレン残基から選ばれる残基を有する二価の基であり、少なくとも一方は芳香族の残基であり、且つ、繰り返し単位毎に異なっていてもよく、Ｙはエチレンイミン構造単位又はＮ−アシルエチレンイミン単位の少なくとも一種からなる直鎖状ポリマー鎖、又はポリエチレンイミン−ポリアルキレンエーテルブロック単位又はポリＮ−アシルエチレンイミン−ポリアルキレンエーテルブロック単位からなるポリマー鎖を表し、それらの数平均重合度が５〜２０００の範囲にあり、ｎ（数平均重合度）が３〜２００の整数である。］
で表される櫛形エポキシ樹脂を提供する。
【０００８】
また本発明は、二級アルコール構造を有するエポキシ樹脂における前記二級アルコール構造部の側鎖ヒドロキシ基が、アルキルスルホニルオキシ基又はアリールスルホニルオキシ基で置換された変性エポキシ樹脂をカチオン重合開始剤とし、カチオン重合により重合可能なモノマーをカチオン重合させることにより、エポキシ樹脂骨格からなる主鎖に、カチオン重合可能なモノマーの重合により得られる直鎖状ポリマー鎖を側鎖として有する櫛形エポキシ樹脂の製造方法を提供する。
【発明の効果】
【０００９】
本発明の櫛形エポキシ樹脂は、プロピレン単位を有するエポキシ樹脂骨格を主鎖とし、エチレンイミン構造単位、Ｎ−アシルエチレンイミン構造単位、ポリエチレンイミン−ポリアルキレンエーテルブロック単位やポリＮ−アシルエチレンイミン−ポリアルキレンエーテルブロック単位からなる直鎖状ポリマー鎖を側鎖として有するため、分子中に疎水性部分と親水性部分とを併せ持ち、かつ各々の構造制御が可能であることから、容易に水中でポリマーミセルを形成することができる。これにより得られるポリマーミセルは、カプセル化が可能であるなど特徴的な機能を有することから、医農薬、化粧品、香料、トナー、液晶、インキ、塗料、プラスチックなどの幅広い用途に利用できる。
【００１０】
また、上記の櫛形エポキシ樹脂は、二級アルコール構造を有するエポキシ樹脂における前記二級アルコール構造部の側鎖ヒドロキシ基が、アルキルスルホニルオキシ基やアリールスルホニルオキシ基などの脱離能の高い基で置換された、変性エポキシ樹脂をカチオン重合開始剤とし、オキサゾリンなどのカチオン重合性モノマーをカチオン重合するという簡便な方法で製造することができる。
【発明を実施するための最良の形態】
【００１１】
本発明の上記一般式で示される櫛形エポキシ樹脂は、プロピレン単位を有する数平均重合度３〜２００のエポキシ樹脂骨格を主鎖とし、前記プロピレン単位の三級炭素に結合し、且つエチレンイミン構造単位、Ｎ−アシルエチレンイミン構造単位、ポリエチレンイミン−ポリアルキレンエーテルブロック単位又はポリＮ−アシルエチレンイミン−ポリアルキレンエーテルブロック単位の少なくとも一種からなる数平均重合度が５〜２０００の範囲にある直鎖状ポリマー鎖を側鎖とするものである。ここで、プロピレン単位とは、エポキシ樹脂骨格中に存在する下記式（i）
【００１２】
【化２】
0004776257.tif 000003
で表される構造単位をいう。
【００１３】
上記櫛形エポキシ樹脂の主鎖は、エピハロヒドリンと芳香族ジヒドロキシ化合物とから得られるエポキシ樹脂や、ジグリシジル化合物と芳香族ジヒドロキシ化合物とから得られるエポキシ樹脂などの二級アルコール構造をその構造中に有する公知慣用のエポキシ樹脂を由来とするものであり、該二級アルコール構造中の側鎖ヒドロキシ基の数は櫛形構造特有の性質を発現する上で６以上のものであればよく、６〜４００の範囲にあるものが好ましい。
【００１４】
上記櫛形エポキシ樹脂の主鎖骨格となるエポキシ樹脂はエピハロヒドリンと芳香族ジヒドロキシ化合物とから、あるいはジグリシジル化合物と芳香族ジヒドロキシ化合物とから得られるエポキシ樹脂などの二級アルコール構造をその構造中に有する公知慣用のエポキシ樹脂を使用することで得られる。
【００１５】
上記芳香族ジヒドロキシ化合物としては、ベンゼン環を少なくとも１個有し、且つ該環にヒドロキシ基が直接結合したもの、例えばジヒドロキベンゼン、ジフェノール、ビスフェノール、キサンテン；ナフタレン環を少なくとも１個有し、且つ該環にヒドロキシ基が直接結合したもの、例えばジヒドロキシナフタレン；アントラセン環を少なくとも１個有し、且つ該環にヒドロキシ基が直接結合したもの、例えばジヒドロキシアントラセンなどが該当する。
又、ジグリシジル化合物としては、分子中にグリシジル基を２個有するものであり、芳香族ジグリシジル化合物、脂肪族ジグリシジル化合物、脂環式ジグリシジル化合物、ヘテロ環式ジグリシジル化合物などがある。
【００１６】
また、上記式（１）で表される本発明の櫛形エポキシ樹脂中のＸ１として選択される、置換基としてメチル基を有していてもよいキサンテン残基としては、例えば、後述するキサンテン骨格を有する芳香族ジヒドロキシ化合物を由来とする二価の基が挙げられ、なかでも、下記式（２）
【００１７】
【化３】
0004776257.tif 000004
又は、下記式（３）
【００１８】
【化４】
0004776257.tif 000005
（式（２）及び式（３）中、Ａは炭素原子、メチレン基、炭素原子数１〜４のアルキル基で置換されたメチレン基、フェニル基で置換されたメチレン基、ナフチル基で置換されたメチレン基、ビフェニル基で置換されたメチレン基、９−フルオレニル基で置換されたメチレン基、又は該フェニル基、該ナフチル基、若しくは該ビフェニル基上に更にアルキル基が芳香核置換したメチレン基を表し、Ｒ１〜Ｒ６はメチル基を表し、ｐ１、ｐ２、ｐ５、ｐ６は各々独立して０〜３の整数を表し、ｐ３、ｐ４は各々独立して０〜２の整数を表す。）
で表されるキサンテン骨格を有する二価の基は、耐熱性と溶解性が高いため好ましい。
【００１９】
上記式（１）中のＸ１として選択される、置換基としてメチル基を有していてもよいビフェニレン残基としては、例えば、後述するビフェニレン骨格を有する芳香族ジヒドロキシ化合物を由来とする二価の基が挙げられ、なかでも、下記式（４）
【００２０】
【化５】
0004776257.tif 000006
（式（４）中、Ｒ７、Ｒ８は、メチル基を表し、ｐ７、ｐ８は各々独立して０〜４の整数を表す。）
で表されるビフェニレン骨格を有する二価の基は、耐熱性が高いため好ましい。
【００２１】
上記式（１）中のＸ１として選択される、置換基としてメチル基またはハロゲン原子を有していてもよいビスフェノール残基としては、例えば、後述するジフェニルアルカン骨格またはジフェニルスルフォン骨格を有する芳香族ジヒドロキシ化合物を由来とする二価の基が挙げられ、なかでも、下記式（５）
【００２２】
【化６】
0004776257.tif 000007
（式（５）中、Ｂは−Ｃ（ＣＨ３）２−、−ＣＨ（ＣＨ３）−、−ＣＨ２−、−Ｃ（ＣＨ３）（ＣＨ２ＣＨ３）−、−Ｃ（ＣＨ３）（Ｃ６Ｈ５）−または−ＳＯ２−を表し、Ｒ９、Ｒ１０はメチル基またはハロゲン原子を表し、ｐ９、ｐ１０は各々独立して０〜４の整数を表す。）
で表されるビスフェノール骨格を有する二価の基は、溶解性が高いため好ましい。
【００２３】
また、上記式（１）で表される本発明の櫛形エポキシ樹脂中のＸ２として選択される、置換基としてメチル基を有していてもよいキサンテン残基としては、例えば、後述するキサンテン骨格を有する芳香族ジヒドロキシ化合物、又はキサンテン骨格を有する芳香族ジグリシジル化合物を由来とする二価の基が挙げられ、なかでも、上記式（２）又は（３）で表される二価の基は耐熱性と溶解性が高いため好ましい。
【００２４】
上記式（１）中のＸ２として選択される、置換基としてメチル基を有していてもよいビフェニレン残基としては、例えば、後述するビフェニレン骨格を有する芳香族ジヒドロキシ化合物、又はビフェニレン骨格を有する芳香族ジグリシジル化合物を由来とする二価の基が挙げられ、なかでも、上記式（４）で表される二価の基は耐熱性が高いため好ましい。
【００２５】
上記式（１）中のＸ２として選択される、置換基としてメチル基またはハロゲン原子を有していてもよいビスフェノール残基としては、例えば、後述するジフェニルアルカン骨格またはジフェニルスルフォン骨格を有する芳香族ジヒドロキシ化合物、又はジフェニルアルカン骨格またはジフェニルスルフォン骨格を有する芳香族ジグリシジル化合物を由来とする二価の基が挙げられ、なかでも、上記式（５）で表される二価の基は溶解性が高いため好ましい。
【００２６】
上記式（１）中のＸ２として選択される水素添加ビスフェノール残基としては、例えば、後述するジシクロヘキシルアルカン骨格を有する脂肪族ジグリシジル化合物を由来とする二価の基が挙げられ、なかでも下記式（６）
【００２７】
【化７】
0004776257.tif 000008
（式（６）中、Ｄは−Ｃ（ＣＨ３）２−、−ＣＨ（ＣＨ３）−、−ＣＨ２−、−Ｃ（ＣＨ３）（ＣＨ２ＣＨ３）−または−Ｃ（ＣＨ３）（Ｃ６Ｈ５）−を表し、Ｒ１１、Ｒ１２はメチル基またはハロゲン原子を表し、ｐ１１、ｐ１２は各々独立して０〜４の整数を表す。）
で表される二価の基は溶解性と耐候性が高いため好ましい。
【００２８】
上記式（１）中のＸ２として選択されるアルキレン残基やポリオキシアルキレン残基としては、例えば、後述するアルキレン骨格やポリオキシアルキレン骨格を有するジグリシジル化合物を由来とする二価の基があげられ、なかでも下記式（７）
【００２９】
【化８】
0004776257.tif 000009
又は、下記式（８）
【００３０】
【化９】
0004776257.tif 000010
（式（８）中、ｑは０〜１００の整数を表す。）
又は、下記式（９）
【００３１】
【化１０】
0004776257.tif 000011
（式（９）中、ｓは０〜１００の整数を表す。）
で表される二価の基は柔軟性が高いため、それぞれ好ましく例示できる。
【００３２】
上記例示したようなＸ１、Ｘ２共に、繰り返し単位毎に異なっていてもよく、少なくとも一方は芳香族の残基であり、またＸ１とＸ２とが同一であっても異なっていてもよく、Ｘ１、Ｘ２共に一分子中で選択する構造数に制限はないが、各々２種程度あれば、目的とする用途に適した性質を櫛形ポリマーに付与することができる。なかでも、ビフェニレン残基と、キサンテン残基又はビフェノール残基を有する二価の基を有するものは、主鎖に剛直性と溶解性とを付与できる点で好ましく、ビフェノール残基は、主鎖に剛直性と溶解性とを付与できる点及び、原料となるジフェニルアルカン骨格またはジフェニルスルフォン骨格を有する芳香族ジヒドロキシ化合物、又はジフェニルアルカン骨格またはジフェニルスルフォン骨格を有する芳香族ジグリシジル化合物の入手が容易な点で好ましい。
【００３３】
上記式（１）で表される櫛形エポキシ樹脂の主鎖骨格となるエポキシ樹脂がエピハロヒドリンと芳香族ジヒドロキシ化合物とから得られるものである場合には、その末端構造は、エピハロヒドリン、または芳香族ジヒドロキシ化合物由来の構造となる。また、ジグリシジル化合物と芳香族ジヒドロキシ化合物とから得られものである場合には、ジグリシジル化合物、または芳香族ジヒドロキシ化合物由来の構造となる。このように上記式（１）で表される櫛形エポキシ樹脂の主鎖骨格の末端構造は、これら各種構造を取り得るため、一分子中のＸ１、Ｘ２の総数は必ずしも偶数となるわけではない。
【００３４】
上記式（１）で示される櫛形エポキシ樹脂の側鎖を構成するエチレンイミン構造単位又はＮ−アシルエチレンイミン構造単位の少なくとも一種からなる直鎖状ポリマー鎖は、その重合度が制御しやすい点で５〜２０００の範囲であるものが好ましく、５〜２００の範囲にあるものが特に好ましい。
【００３５】
Ｎ−アシルエチレンイミン構造単位及びエチレンイミン構造単位の少なくとも一種からなる直鎖状ポリマー鎖は、Ｎ−アシルエチレンイミン構造単位のみからなる直鎖状ポリマー鎖、エチレンイミン構造単位のみからなる直鎖状ポリマー鎖、およびＮ−アシルエチレンイミン構造単位とエチレンイミン構造単位の組み合わせからなる直鎖状ポリマー鎖がある。また、Ｎ−アシルエチレンイミン構造単位として、異なるアシル基を有する構造単位を使用した直鎖状ポリマー鎖も使用できる。エチレンイミン構造単位のみからなる直鎖状ポリマー鎖には、エチレンイミンのカチオン重合により得られる分岐状のものと、Ｎ−アシルエチレンイミン構造単位からなる線状のポリマー鎖のアシル基を加水分解して得られる線状のものとがあるが、本発明の櫛形エポキシ樹脂の側鎖構造となるポリマー鎖は、櫛形構造特有の性質を発現する、Ｎ−アシルエチレンイミン構造単位からなる線状のポリマー鎖のアシル基を加水分解して得られる線状のものである。エチレンイミン構造単位のみからなるポリマー鎖は親水性が高く、塩酸塩などの塩はさらに水溶性が高い。
【００３６】
このようなポリマー鎖としては、一般にオキサゾリンモノマーのカチオン重合により得られるポリオキサゾリンであり、例えば、ポリ（Ｎ−ホルミルエチレンイミン）、ポリ（Ｎ−アセチルエチレンイミン）、ポリ（Ｎ−プロピオニルエチレンイミン）、ポリ（Ｎ−ブチリルエチレンイミン）、ポリ（Ｎ−イソブチリルエチレンイミン）、ポリ（Ｎ−ピバロイルエチレンイミン）、ポリ（Ｎ−ラウロイルエチレンイミン）、ポリ（Ｎ−ステアロイルエチレンイミン）、ポリ（Ｎ−（３−（パーフロロオクチル）プロピオニル）エチレンイミン）などの脂肪族飽和カルボン酸でアシル化されたポリエチレンイミン、ポリ（Ｎ−アクリロイルエチレンイミン）、ポリ（Ｎ−メタクリロイルエチレンイミン）、ポリ（Ｎ−オレオイルエチンイミン）などの脂肪族不飽和カルボン酸でアシル化されたエチレンイミン、ポリ（Ｎ−ベンゾイルエチレンイミン）、ポリ（Ｎ−トルイロイルエチレンイミン）、ポリ（Ｎ−ナフトイルエチレンイミン）、ポリ（Ｎ−シンナモイルエチレンイミン）、などの芳香族カルボン酸でアシル化されたポリエチレンイミンなどが挙げられる。
【００３７】
また、好適にポリマーミセルを形成できる本発明の櫛形エポキシ樹脂は、エポキシ樹脂骨格からなる主鎖に、エチレンイミン構造単位又はＮ−アシルエチレンイミン単位の少なくとも一種からなる直鎖状ポリマー鎖を側鎖として有する下記式（１）で表されるものである。
【００３８】
なかでも、上記式（１）中のＹで表されるエチレンイミン構造単位又はＮ−アシルエチレンイミン単位の少なくとも一種からなる直鎖状ポリマー鎖が下記式（１０）
【００３９】
【化１１】
0004776257.tif 000012
（式（１０）中、Ｊ１は、水素原子、炭素数１〜１８のアルキル基、又は炭素数６〜３６のアリール基を表し、ｊ１は、５〜２，０００、好ましくは５〜２００の範囲である。）
又は下記式（１１）
【００４０】
【化１２】
0004776257.tif 000013
（式（１１）中、ｋ１は、５〜２，０００、好ましくは５〜２００の範囲である。）
又は下記式（１２）
【００４１】
【化１３】
0004776257.tif 000014
（式（１２）中、Ｊ２、Ｊ３は、水素原子、炭素数１〜１８のアルキル基、又は炭素数６〜３６のアリール基を表し、それぞれ異なるものであり、ｊ２＋ｊ３は５〜２，０００、好ましくは５〜２００の範囲である。）
又は下記式（１３）
【００４２】
【化１４】
0004776257.tif 000015
（式（１３）中、Ｊ４〜Ｊ６は、水素原子、炭素数１〜１８のアルキル基、又は炭素数６〜３６のアリール基を表し、それぞれ異なるものであり、ｊ４＋ｊ５＋ｊ６は５〜２，０００、好ましくは５〜２００の範囲である。）
又は下記式（１４）
【００４３】
【化１５】
0004776257.tif 000016
（式（１４）中、Ｊ７は、水素原子、炭素数１〜１８のアルキル基、又は炭素数６〜３６のアリール基を表し、ｊ７＋ｋ２は５〜２，０００、好ましくは５〜２００の範囲である。）
又は下記式（１５）
【００４４】
【化１６】
0004776257.tif 000017
（式（１５）中、Ｊ８、Ｊ９は、水素原子、炭素数１〜１８のアルキル基、又は炭素数６〜３６のアリール基を表し、それぞれ異なるものであり、ｊ８＋ｊ９＋ｋ２は５〜２，０００、好ましくは５〜２００の範囲である。）
又は下記式（１６）
【００４５】
【化１７】
0004776257.tif 000018
（式（１６）中、Ｊ１０、Ｊ１１は、水素原子、炭素数１〜１８のアルキル基、又は炭素数６〜３６のアリール基を表し、それぞれ異なるものであり、ｊ１０＋ｊ１１は５〜２，０００、好ましくは５〜２００の範囲である。また、ｂは各々の構造単位のブロックからなるブロックポリマーであることを表す。）
又は下記式（１７）
【００４６】
【化１８】
0004776257.tif 000019
（式（１７）中、Ｊ１２は、炭素数１〜１８のアルキル基、又は炭素数６〜３６のアリール基を表し、ｊ１２＋ｋ４は５〜２，０００、好ましくは５〜２００の範囲である。また、ｂは各々の構造単位のブロックからなるブロックポリマーであることを表す。）
から選ばれる一種である直鎖状ポリマー鎖は、構造制御が容易であるため好ましい。
【００４７】
上記式（１０）〜（１７）で表される直鎖状ポリマー鎖は、一端が主鎖エポキシ樹脂中の側鎖ヒドロキシ基が結合していた炭素原子に結合しており、他端には重合開始剤残基が残存している。また、該重合開始剤残基を有する末端に、求核剤などを反応させることにより、種々の置換基や構造を導入してもよい。
【００４８】
上記式（１）で表される本発明の櫛形エポキシ樹脂のなかでも、上記式（１０）〜（１６）中のＪ１〜Ｊ１１が水素原子、メチル基、エチル基、フェニル基からなる群より選ばれる基である側鎖、あるいは上記式（１７）中のＪ１２がメチル基、エチル基、フェニル基からなる群より選ばれる基である側鎖を有するものは高い親水性を有し、櫛形エポキシ樹脂の水中でのミセル形成能が高いため好ましく使用でき、特に、ホルミル基を有するＮ−ホルミルエチレンイミン構造単位、アセチル基を有するＮ−アセチルエチレンイミン構造単位を有するものは特に高い親水性をする。
【００４９】
本発明の櫛形エポキシ樹脂の側鎖ポリマー鎖の親水性が高いほど、水中でポリマーミセルを形成しやすいが、そのような親水性のポリマー鎖としては、例えば、ポリエチレンイミン鎖、ポリ（Ｎ−ホルミルエチレンイミン）、ポリ（Ｎ−アセチルエチレンイミン）、ポリ（Ｎ−プロピオニルエチレンイミン）などが挙げられる。
【００５０】
上記側鎖ポリマー鎖がブロックコポリマー鎖である場合にも同様に、ポリエチレンイミンブロックとポリ（Ｎ−アセチルエチレンイミン）ブロックコポリマー鎖又はポリエチレンイミンブロックとポリ（Ｎ−プロピオニルエチレンイミン）ブロックとのブロックコポリマー鎖である場合、親水性が高く、ミセル形成能が高い。
【００５１】
また、上記側鎖ポリマー鎖が、ランダムコポリマー鎖である場合、側鎖の親水性が均一で、ミセルの安定性が高い。
【００５２】
また、側鎖ポリマー鎖の親水性は、一般に水溶液の水素カチオン濃度、いわゆるＰＨや、共存イオンの濃度によって大きく影響されるが、例えば、ポリエチレンイミンの場合、水溶液のＰＨが低いほど、ポリエチレンイミンのイミン窒素原子はプロトン化されて極めて親水性が高くなる。
【００５３】
上記式（１）で示される櫛形エポキシ樹脂の側鎖には、ポリエチレンイミン−ポリアルキレンエーテルブロック単位、好ましくは下記式（１８）
【００５４】
【化１９】
0004776257.tif 000020
（式（１８）中、ｋ５は５〜２，０００の範囲であり、Ｔは炭素数２〜４のアルキレン基であり、L1は５〜２，０００である。）で示されるブロック単位、
又はポリＮ−アシルエチレンイミン−ポリアルキレンエーテルブロック単位、好ましくは下記式（１９）
【００５５】
【化２０】
0004776257.tif 000021
（式（１９）中、ｋ６は５〜２，０００の範囲であり、Ｊ１３は水素原子、メチル基、エチル基、フェニル基からなる群より選ばれる基であり、Ｔは炭素数２〜４のアルキレン基であり、L２は５〜２，０００である。）で示されるブロック単位が結合しているものでもある。
【００５６】
本発明の櫛形エポキシ樹脂は、主鎖に疎水性のエポキシ樹脂骨格、側鎖に親水性のエチレンイミン構造単位又はＮ−アシルエチレンイミン単位の少なくとも一種からなる直鎖状ポリマー鎖を有することから、水や親水性溶媒中、あるいは疎水性溶媒中でポリマーミセルを形成することができ、カプセル化などのポリマーミセルに特徴的な機能を発現する。
【００５７】
また、本発明の櫛形エポキシ樹脂は、水中で数ナノメートルの極めて小さなポリマーミセルを形成するため、本来水に不溶性ないし難溶性の機能性化合物をカプセル化し、水中に安定に維持することができる。例えば、ピレンなどの蛍光性芳香族炭化水素は、本発明の櫛形エポキシ樹脂のポリマーミセル内に分子状態でカプセル化され、水中で安定に存在することができる。
【００５８】
このような、本発明の櫛形エポキシ樹脂は、種々の機能性化合物をカプセル化できるので、医農薬、化粧品、香料、トナー、液晶、インキ、塗料、プラスチックなどの幅広い用途に利用できる。
【００５９】
本発明の櫛形エポキシ樹脂は、二級アルコール構造を有するエポキシ樹脂における前記二級アルコール構造部の側鎖ヒドロキシ基が、必ずしも全てカチオン重合体で置換されなくとも、該ヒドロキシ基が全くカチオン重合体で置換されていないエポキシ樹脂に比べてミセル形成能は大幅に向上するが、全ヒドロキシ基の５０％以上が置換されていることが安定なミセル形成に好ましく、櫛形構造特有の性質を発現する上で８０％以上が置換されていることがより好ましく、全てのヒドロキシ基が置換されていることが特に好ましい。
【００６０】
上記したような櫛形エポキシ樹脂をはじめとする、プロピレン単位を有するエポキシ樹脂骨格からなる主鎖に、カチオン重合可能なモノマーの重合により得られる直鎖状ポリマー鎖を側鎖として有する櫛形エポキシ樹脂は、二級アルコール構造を有するエポキシ樹脂における前記二級アルコール構造部の側鎖ヒドロキシ基が、アルキルスルホニルオキシ基、アリールスルホニルオキシ基、あるいはハロゲン原子で置換された変性エポキシ樹脂をカチオン重合開始剤とし、カチオン重合により重合可能なモノマーをカチオン重合させる方法などにより製造できる。
【００６１】
ここで、二級アルコール構造とは、下記式（ii）
【００６２】
【化２１】
0004776257.tif 000022
で表される構造をいい、本発明の櫛形エポキシ中の前記式（i）で表されるプロピレン単位を与える構造部分である。
【００６３】
上記の方法においてカチオン重合開始剤として使用する変性エポキシ樹脂は、二級アルコール構造を有するエポキシ樹脂の該二級アルコール構造中の側鎖ヒドロキシ基を、スルホニルオキシ基やハロゲン原子で置換することにより得られるが、スルホニルオキシ基で置換された変性エポキシ樹脂は、種々の構造のスルオニルオキシ基を置換基として取ることができ、カチオン重合開始活性や安定性を細かく制御できる点で好ましい。
【００６４】
二級アルコール構造を有するエポキシ樹脂としては、上記した櫛形エポキシ樹脂の主鎖であるプロピレン単位を有するエポキシ樹脂骨格を与えるものであればよく、エピハロヒドリンと芳香族ジヒドロキシ化合物とから得られるエポキシ樹脂や、ジグリシジル化合物と芳香族ジヒドロキシ化合物とから得られるエポキシ樹脂を使用できる。
【００６５】
二級アルコール構造を有するエポキシ樹脂を与える芳香族ジヒドロキシ化合物としては、グリシジル化合物と反応して、側鎖にヒドロキシ基を与えるフェノール性ヒドロキシ基を含有するものであればよい。
【００６６】
このような芳香族ジヒドロキシ化合物としては、エポキシ樹脂の合成に通常使用されている芳香族ジヒドロキシ化合物を使用できる。なかでも、得られるエポキシ樹脂に剛直な骨格を与える場合には、キサンテン骨格を有するジヒドロキシ化合物、ビフェニレン骨格を有するジヒドロキシ化合物、ビスフェノール骨格を有するジヒドロキシ化合物などの芳香族ジヒドロキシ化合物を使用することが好ましい。
【００６７】
キサンテン骨格を有するジヒドロキシ化合物としては、例えば、２，７−ジヒドロキシキサンテン、３，６−ジヒドロキシキサンテンなどの無置換キサンテン型ジヒドロキシ化合物、３，６−ジヒドロキシ−９，９−ジメチルキサンテン、２，７−ジヒドロキシ−１，３，４，５，６，８−ヘキサメチル−９−フェニルキサンテンなどの置換キサンテン型ジヒドロキシ化合物、２，１１−ジヒドロキシ−１３−ビフェニルジベンゾキサンテンなどのジベンゾキサンテン型ジヒドロキシ化合物などが挙げられる。なかでも、下記式（２）や（３）で表されるキサンテン骨格を有する芳香族ジヒドロキシ化合物は、耐熱性と溶解性が高いため好ましい。
【００６８】
【化２２】
0004776257.tif 000023
【００６９】
【化２３】
0004776257.tif 000024
（式（２）及び式（３）中、Ａは炭素原子、メチレン基、炭素原子数１〜４のアルキル基で置換されたメチレン基、フェニル基で置換されたメチレン基、ナフチル基で置換されたメチレン基、ビフェニル基で置換されたメチレン基、９−フルオレニル基で置換されたメチレン基、又は該フェニル基、該ナフチル基、若しくは該ビフェニル基上に更にアルキル基が芳香核置換したメチレン基を表し、Ｒ１〜Ｒ６はメチル基を表し、ｐ１、ｐ２、ｐ５、ｐ６は各々独立して０〜３の整数を表し、ｐ３、ｐ４は各々独立して０〜２の整数を表す。）
【００７０】
ビフェニル骨格を有するジヒドロキシ化合物としては、例えば、４，４’−ビフェノール、４，４’−ジヒドロキシ−３，３’，５，５’−テトラメチルビフェニルなどが挙げられる。なかでも、下記式（４）で表されるビフェニル骨格を有する芳香族ジヒドロキシ化合物は、耐熱性が高いため好ましい。
【００７１】
【化２４】
0004776257.tif 000025
（式（４）中、Ｒ７、Ｒ８は、メチル基を表し、ｐ７、ｐ８は各々独立して０〜４の整数を表す。）
【００７２】
ビスフェノール骨格を有するジヒドロキシ化合物としては、例えば、ビスフェノールＡ型ジヒドロキシ化合物、ビスフェノールＦ型ジヒドロキシ化合物、ビスフェノールＳ型ジヒドロキシ化合物、ビスフェノールＡＣＰ型ジヒドロキシ化合物、ビスフェノールジヒドロキシ化合物、及びこれらビスフェノール型ジヒドロキシ化合物が塩素化あるいは臭素化されたジグリシジルエーテルなどが挙げられる。なかでも下記式（５）で表されるビスフェノール骨格を有する芳香族ジヒドロキシ化合物は、溶解性が高いため好ましい。
【００７３】
【化２５】
0004776257.tif 000026
（式（５）中、Ｂは−Ｃ（ＣＨ３）２−、−ＣＨ（ＣＨ３）−、−ＣＨ２−、−Ｃ（ＣＨ３）（ＣＨ２ＣＨ３）−、−Ｃ（ＣＨ３）（Ｃ６Ｈ５）−または−ＳＯ２−を表し、Ｒ９、Ｒ１０はメチル基またはハロゲン原子を表し、ｐ９、ｐ１０は各々独立して０〜４の整数を表す。）
【００７４】
二級アルコール構造を有するエポキシ樹脂を与えるジグリシジル化合物としては、上記芳香族ジヒドロキシ化合物と反応して、側鎖にヒドロキシ基を与えるものであればよい。
【００７５】
このようなグリシジル化合物としては、芳香族ジグリシジル化合物、脂環族ジグリシジル化合物、及び脂肪族ジグリシジル化合物など、エポキシ樹脂の合成に通常使用されているジグリシジル化合物を使用できる。なかでも、得られるエポキシ樹脂に剛直な骨格を与える場合には、キサンテン骨格を有するジグリシジル化合物、ビフェニレン骨格を有するジグリシジル化合物、ビスフェノール骨格を有するジグリシジル化合物、ジシクロヘキシルアルカン骨格を有するジグリシジル化合物などの芳香族、または脂環族ジグリシジル化合物を使用することが好ましい。また、剛直な骨格中に柔軟な骨格を導入する場合には、アルキレン骨格やポリオキシアルキレン骨格を有するジグリシジル化合物を使用することが好ましい。
【００７６】
キサンテン骨格を有するジグリシジル化合物としては、例えば、２，７−ジグリシジルオキシキサンテン、３，６−ジグリシジルオキシキサンテンなどの無置換キサンテン型ジグリシジルエーテル、３，６−ジグリシジルオキシ−９，９−ジメチルキサンテン、２，７−ジグリシジルオキシ−１，３，４，５，６，８−ヘキサメチル−９−フェニルキサンテンなどの置換キサンテン型ジグリシジルエーテル、２，１１−ジグリシジルオキシ−１３−ビフェニルジベンゾキサンテンなどのジベンゾキサンテン型ジグリシジルエーテルなどが挙げられる。なかでも、下記式（２０）、又は（２１）で表されるキサンテン骨格を有するジグリシジル化合物は、耐熱性と溶解性が高いため好ましい。
【００７７】
【化２６】
0004776257.tif 000027
【００７８】
【化２７】
0004776257.tif 000028
（式（２０）及び式（２１）中、Ａは炭素原子、メチレン基、炭素原子数１〜４のアルキル基で置換されたメチレン基、フェニル基で置換されたメチレン基、ナフチル基で置換されたメチレン基、ビフェニル基で置換されたメチレン基、９−フルオレニル基で置換されたメチレン基、又は該フェニル基、該ナフチル基、若しくは該ビフェニル基上に更にアルキル基が芳香核置換したメチレン基を表し、Ｒ１〜Ｒ６はメチル基を表し、ｐ１、ｐ２、ｐ５、ｐ６は各々独立して０〜３の整数を表し、ｐ３、ｐ４は各々独立して０〜２の整数を表す。）
【００７９】
ビフェニレン骨格を有するジグリシジル化合物としては、例えば、４，４’−ジグリシジルオキシビフェニル、４，４’−ジグリシジルオキシ−３，３’，５，５’−テトラメチルビフェニルなどが挙げられる。なかでも、下記式（２２）で表されるビフェニレン骨格を有するジグリシジル化合物は、耐熱性が高いため好ましい。
【００８０】
【化２８】
0004776257.tif 000029
（式（２２）中、Ｒ７、Ｒ８は、メチル基を表し、ｐ７、ｐ８は各々独立して０〜４の整数を表す。）
【００８１】
ビスフェノール骨格を有するジグリシジル化合物としては、例えば、ビスフェノールＡ型ジグリシジルエーテル、ビスフェノールＦ型ジグリシジルエーテル、ビスフェノールＳ型ジグリシジルエーテル、ビスフェノールＡＣＰ型ジグリシジルエーテル、ビスフェノールＬ型ジグリシジルエーテル、及びこれらビスフェノール型ジグリシジルエーテルが塩素化あるいは臭素化されたジグリシジルエーテルなどが挙げられる。なかでも下記式（２３）で表されるビスフェノール骨格を有するジグリシジル化合物は、溶解性が高いため好ましい。
【００８２】
【化２９】
0004776257.tif 000030
（式（２３）中、Ｂは−Ｃ（ＣＨ３）２−、−ＣＨ（ＣＨ３）−、−ＣＨ２−、−Ｃ（ＣＨ３）（ＣＨ２ＣＨ３）−、−Ｃ（ＣＨ３）（Ｃ６Ｈ５）−または−ＳＯ２−を表し、Ｒ９、Ｒ１０はメチル基またはハロゲン原子を表し、ｐ９、ｐ１０は各々独立して０〜４の整数を表す。）
【００８３】
ジシクロヘキシルアルカン骨格を有するジグリシジル化合物としては、例えば、水素添加ビスフェノールＡ型ジグリシジルエーテルなどが挙げられる。なかでも、下記式（２４）で表されるジシクロヘキシルアルカン骨格を有するジグリシジル化合物は溶解性と耐候性が高いため好ましい。
【００８４】
【化３０】
0004776257.tif 000031
（式（２４）中、Ｄは−Ｃ（ＣＨ３）２−、−ＣＨ（ＣＨ３）−、−ＣＨ２−、−Ｃ（ＣＨ３）（ＣＨ２ＣＨ３）−または−Ｃ（ＣＨ３）（Ｃ６Ｈ５）−を表し、Ｒ１１、Ｒ１２はメチル基を表し、ｐ１１、ｐ１２は各々独立して０〜４の整数を表す。）
【００８５】
アルキレン骨格やポリオキシアルキレン骨格を有するジグリシジル化合物としては、例えば、ネオペンチルグリコールジグリシジルエーテル、１，４−ブタンジオールジグリシジルエーテル、ポリエチレングリコールジグリシジルエーテル、ポリプロピレングリコールジグリシジルエーテルなどが挙げられる。なかでも、下記式（２５）〜（２７）で表されるアルキレン骨格やポリオキシアルキレン骨格を有するジグリシジル化合物は柔軟性が高いため好ましい。
【００８６】
【化３１】
0004776257.tif 000032
【００８７】
【化３２】
0004776257.tif 000033
（式（２６）中、ｑは０〜１００の整数を表す。）
【００８８】
【化３３】
0004776257.tif 000034
（式（２７）中、ｓは０〜１００の整数を表す。）
【００８９】
また、二級アルコール構造を有するエポキシ樹脂を一段法によって製造する場合に使用するエピハロヒドリンとしては、エピクロロヒドリン、エピブロモヒドリンなどが使用できる。
【００９０】
上記例示したような、グリシジル基含有化合物や芳香族ヒドロキシ基含有化合物により得られる二級アルコール構造を有するエポキシ樹脂においては、使用する原料の種類により、エポキシ樹脂の主鎖が取りうる骨格を選択でき、例えば、芳香族ジヒドロキシ化合物とエピハロヒドリンとから得られるエポキシ樹脂の場合には、使用する芳香族ジヒドロキシ化合物が一種のみであれば、エポキシ樹脂の主鎖が取りうる骨格も一種となり、複数種類の芳香族ジヒドロキシ化合物を使用すれば、複数種の骨格を有するエポキシ樹脂とすることができる。また、芳香族ジヒドロキシ化合物とジグリシジル化合物とから得られるエポキシ樹脂の場合には、芳香族ジヒドロキシ化合物とジグリシジル化合物とが同一の骨格を有するものを使用すれば一種の骨格からなるエポキシ樹脂となり、互いに異なるものや各々複数種の構造のものを使用することにより、複数種の骨格を有する構造とすることができる。また、芳香族ジヒドロキシ化合物とジグリシジル化合物とから得られるエポキシ樹脂の場合には、ジグリシジル化合物の選択の幅が広いため、脂肪族骨格や脂環式骨格などをエポキシ樹脂の主鎖骨格に導入することも可能である。
【００９１】
二級アルコール構造を有するエポキシ樹脂における前記二級アルコール構造部の側鎖ヒドロキシ基を、アルキルスルホニルオキシ基やアリールスルホニルオキシ基で置換する置換反応は、一般にアミンやアルカリ性無機塩の存在下、スルホン酸ハライドやスルホン酸無水物などのスルホニル化剤を作用させることにより達成される。
【００９２】
スルホン酸ハライドとしては、例えば、メタンスルホン酸クロライド、トリフルオロメタンメタンスルホン酸クロライド、トリクロロメタンスルホン酸クロライドなどのハロゲンで置換されていてもよいメタンスルホン酸ハライドや、ベンゼンスルホン酸クロライド、ｐ−トルエンスルホン酸クロライド、２−ニトロベンゼンスルホン酸クロライド、２，４−ジニトロベンゼンスルホン酸クロライドなどのメチル基またはニトロ基で置換されていてもよいベンゼンスルホン酸クロライドや、１―ナフタレンスルホン酸クロライドや２−ナフタレンスルホン酸クロライドなどのナフタレンスルホン酸ハライドなどが挙げられる。
【００９３】
上記スルホン酸クロライドのうち、メチル基またはニトロ基で置換されていてもよいベンゼンスルホン酸クロライド、または、ハロゲン原子で置換されていてもよいメタンスルホン酸クロライドは、カチオン重合開始剤である変性エポキシ樹脂の溶解性が高中でも、メタンスルホン酸クロライド、トリフルオロメタンスルホン酸クロライド、トリクロロメタンスルホン酸クロライド、ベンゼンスルホン酸クロライド、ｐ−トルエンスルホン酸クロライド、２−ニトロベンゼンスルホン酸クロライド、２，４−ジニトロベンゼンスルホン酸クロライドは、原料入手が容易な点で好ましい。とりわけ、ｐ−トルエンスルホン酸クロライドは、カチオン重合開始剤である変性エポキシ樹脂の安定性が高い点で、またトリフルオロメタンスルホン酸クロライドは、カチオン重合開始剤である変性エポキシ樹脂のカチオン重合開始能が高いため好ましい。
【００９４】
スルホン酸無水物としては、例えば、メタンスルホン酸無水物、トリフルオロメタンメタンスルホン酸無水物、トリクロロメタンスルホン酸無水物などのハロゲンで置換されいてもよいメタンスルホン酸無水物や、ベンゼンスルホン酸無水物、ｐ−トルエンスルホン酸無水物、２−ニトロベンゼンスルホン酸無水物、２，４−ジニトロベンゼンスルホン酸無水物などのメチル基またはニトロ基で置換されていてもよいベンゼンスルホン酸無水物などが挙げられる。
【００９５】
上記スルホン酸無水物のうち、ハロゲン原子で置換されていてもよいメタンスルホン酸無水物は、水酸基のスルホニル化反応後、未反応のスルホン酸無水物を減圧によって留去できるので好ましく、中でも、メタンスルホン酸無水物、トリフルオロメタンスルホン酸無水物、トリクロロメタンスルホン酸無水物は、原料入手が容易な点で好ましい。とりわけ、トリフルオロメタンスルホン酸無水物は、カチオン重合開始剤である変性エポキシ樹脂のカチオン重合開始能が高いので好ましい。
【００９６】
スルホン酸ハライドによるヒドロキシ基のスルホニルオキシ基を含有する基への置換反応は、一般に塩基存在下で行われるが、塩基としては、ピリジン、４−ジメチルアミノピリジン、Ｎ，Ｎ−ジメチルアニリンなどの芳香族３級アミン、トリエチルアミン、Ｎ，Ｎ，Ｎ’，Ｎ’−テトラメチルエチレンジアミン、１，４−ジアザビシクロ［２，２，２］オクタンなどの脂肪族３級アミン、炭酸カリウム、水酸化カルシウムなどのアルカリ性無機塩などが挙げられる。
【００９７】
二級アルコール構造を有するエポキシ樹脂の側鎖ヒドロキシ基を、スルホニルオキシ基含有基に置換する割合は、上記スルホン酸ハライドの添加量や塩基の種類により調整できる。例えば、全てのヒドロキシ基を、スルホニルオキシ基を含有する基に変換する場合には、二級アルコール構造を有するエポキシ樹脂中のヒドロキシ基に対し、大過剰モル量のスルホン酸ハライドやスルホン酸無水物を使用すればよい。
【００９８】
また、ヒドロキシ基を部分的にスルホニルオキシ基を含有する基に置換する場合には、塩基としてピリジン、４−ジメチルアミノピリジンなどの芳香族３級アミンを用い、スルホン酸ハライドをヒドロキシ基に対し小過剰モル量用い、反応温度を室温程度に維持すればよい。
【００９９】
二級アルコール構造を有するエポキシ樹脂の末端にグリシジル基が残存する場合には、上記塩基の種類や反応条件を調整することにより、得られる変性エポキシ樹脂の末端構造を調整できる。例えば、塩基としてピリジンなどの芳香族３級アミンを用いて、ヒドロキシ基に対して過剰のスルホン酸ハライドを使用することにより、二級アルコール構造を有するエポキシ樹脂の側鎖のヒドロキシ基は完全にスルホニルオキシ基含有基に置換され、さらに主鎖末端のグリシジル基は過剰に存在するスルホン酸ハライドと反応して、スルホニルオキシ基含有基を有する末端構造となる。これにより、該末端構造からカチオン重合性モノマーを重合させることも可能である。反応させる温度としては、室温〜８０℃の範囲、好ましくは４０℃〜６０℃の範囲とすればよい。
【０１００】
また、主鎖末端にグリシジル基が残存した変性エポキシ樹脂を製造するには、塩基としてＮ，Ｎ，Ｎ’，Ｎ’−テトラメチル−１，３−プロパンジアミン、Ｎ，Ｎ，Ｎ’，Ｎ’−テトラメチルエチレンジアミン、Ｎ，Ｎ’，Ｎ’−テトラメチル−１，６−ヘキサンジアミン、トリエチルアミンなどの脂肪族３級アミンを用い、スルホン酸ハライドをヒドロキシ基と等モル量、あるいは小過剰用い、反応温度を−２０℃〜１０℃の範囲、好ましくは−１０℃〜５℃の範囲として一時間程度維持すればよい。
【０１０１】
カチオン重合開始剤である変性エポキシ樹脂の製造に使用する溶剤としては、例えば、トルエン、キシレンなどの芳香族系溶剤、アセトニトリル、ジメチルアセトアミドなどの非プロトン性極性溶剤、クロロフォルム、塩化メチレンなどの塩素系溶剤、ジエチルエーテル、テトラヒドロフランなどのエーテル系溶剤などが挙げられる。
【０１０２】
スルホン酸無水物による、ヒドロキシ基のスルホニルオキシ基を含有する基への置換反応は、スルホン酸ハライドの場合と同様に、上記の塩基や溶剤を併用してもよいが、トリフルオロメタンスルホン酸無水物など揮発性の高いスルホン酸無水物の場合、該スルホン酸無水物の蒸気に曝露することによってもスルホニルオキシ基への置換反応は達成され、該置換反応後、生成するスルホン酸や未反応のスルホン酸無水物は、減圧留去することにより除去できる。
【０１０３】
また、スルホン酸ハライドやスルホン酸無水物の代わりに、スルホン酸エステルなどのスルホニル化剤を用いることによっても、カチオン重合開始剤である変性エポキシ樹脂を得ることができる。
【０１０４】
本発明の櫛形エポキシ樹脂の製造に用いられるカチオン重合開始剤である変性エポキシ樹脂を使用して、カチオン重合させるカチオン重合性モノマーとしては、例えば、エチレンイミン、プロピレンイミン、Ｎ−（テトラヒドロピラニル）エチレンイミン、Ｎ−（ｔ−ブチル）エチレンイミンなどのアジリジンや、アゼチジンなどのアルキレンイミンモノマー、２−オキサゾリン、２−メチルオキサゾリン、２−エチルオキサゾリン、２−フェニルオキサゾリン、２−ステアリルオキサゾリン、２−（３−（パーフロロオクチル）プロピル）オキサゾリンなどの２−アルキルオキサゾリンや、２−ビニルオキサゾリン、２−イソプロペニルオキサゾリン、２−オレイルオキサゾリンなどの２−アルケニルオキサゾリン、２−フェニルオキサゾリン、２−ベンジルオキサゾリンなどの２−アリールオキサゾリンなどののオキサゾリンモノマー、エチレンオキシド、プロピレンオキシドなどのオキシランモノマー、オキセタンなどのオキセタンモノマー、テトラヒドロフラン、メチルビニルエーテル、エチルビニルエーテルなどのビニルエーテルモノマー、トリオキサンなどのアセタールなどが挙げられる。
【０１０５】
本発明の櫛形エポキシ樹脂の製造に用いられるカチオン重合開始剤である変性エポキシ樹脂を使用した際のカチオン重合条件は、ｐ−トルエンスルホン酸メチルやトリフルオロメタンスルホン酸メチルなどのアルキルスルホン酸エステルをカチオン重合開始剤とする慣用公知のカチオン重合条件に類するが、アルキルスルホン酸エステルの構造、エポキシ樹脂の構造及び、カチオン重合性モノマーの種類によって大きく変わる。
【０１０６】
一般に、カチオン重合開始剤のスルホン酸エステルのスルホン酸酸性度が高いほど、スルホン酸エステルはエステル炭素カチオンとスルホン酸アニオンとに開裂しやすいので、本発明の櫛形エポキシ樹脂の製造に用いられるスルホニルオキシ置換変性エポキシ樹脂のスルホン酸酸性度が高いほど、低い反応温度でカチオン重合は進行する。
【０１０７】
また、本発明の櫛形エポキシ樹脂の製造に用いられるスルホニルオキシ置換変性エポキシ樹脂の主鎖となるエポキシ樹脂が剛直で立体障害が大きいほど、長い重合時間を要す。
【０１０８】
エチレンイミン構造単位からなる側鎖を有する本発明の櫛形エポキシ樹脂は、上記カチオン重合開始剤を用いてエチレンイミンをカチオン重合することによって直接、あるいは、上記例示したオキサゾリンモノマーをカチオン重合して得られるＮ−アシルエチレンイミン構造単位からなるポリマー鎖を側鎖として有する櫛形エポキシ樹脂を加水分解することによって間接的に得ることができるが、直鎖状ポリエチレンイミン側鎖を有する櫛形エポキシ樹脂は、Ｎ−アシルエチレンイミン構造単位からなるポリマー鎖を側鎖として有する櫛形エポキシ樹脂の加水分解によってのみ得られる。
【０１０９】
また、オキサゾリンモノマーを複数種使用した重合により、Ｎ−アシルエチレンイミン構造単位の複数種からなるランダムポリマー鎖を形成でき、さらに一般にオキサゾリンのカチオン重合はリビング重合であることから、オキサゾリンモノマーの種類を変えた多段階重合によりブロックポリマーを製造できる。これにより、本発明の櫛形エポキシ樹脂の側鎖をランダムポリマー鎖や、ブロックポリマー鎖とすることができる。例えば、本発明の櫛形エポキシ樹脂の製造に用いられる前記カチオン重合開始剤で２−フェニルオキサゾリンをカチオン重合した後、２−メチルオキサゾリンを重合することにより、エポキシ樹脂にポリ（Ｎ−ベンゾイルエチレンイミン）鎖が直結し、該ポリ（Ｎ−ベンゾイルエチレンイミン）にポリ（Ｎ−アセチルエチレンイミン）が直結した、ブロックポリマー化されたポリアシルエチレンイミンを側鎖とする、櫛形エポキシ樹脂が製造できる。
【０１１０】
また、Ｎ−アシルエチレンイミン構造単位からなるポリマー鎖の加水分解を部分的に行うことにより、ポリマー鎖中の一部のＮ−アシルエチレンイミン構造単位が加水分解されてエチレンイミン構造単位となり、Ｎ−アシルエチレンイミン構造単位とエチレンイミン構造単位とからなるランダムポリマー鎖を側鎖に有する櫛形エポキシ樹脂を得ることができる。
【０１１１】
加水分解前のＮ−アシルエチレンイミン構造単位からなるポリマー鎖がブロックポリマーの場合、加水分解条件を制御することによりＮ−アシルイミノ基の選択的加水分解が可能であり、ポリエチレンイミンブロックとポリ（Ｎ−アセチルエチレンイミン）ブロックとのブロックコポリマー鎖や、ポリエチレンイミンブロックとポリ（Ｎ−プロピオニルエチレンイミン）ブロックとのブロックコポリマー鎖などの、ポリエチレンイミンブロックとＮ−アシルポリエチレンイミンブロックとからなるジブロックポリマー側鎖を有する櫛形エポキシ樹脂を製造することができる。
【０１１２】
加水分解前のＮ−アシルエチレンイミン構造単位からなるポリマー鎖がランダムポリマーの場合にも、エチレンイミン構造単位とＮ−アシルエチレンイミン構造単位とのランダムコポリマー側鎖を有する櫛形エポキシ樹脂を製造することができる。
【０１１３】
上記した本発明の製造方法によれば、二級アルコール構造を有するエポキシ樹脂における前記二級アルコール構造部の側鎖ヒドロキシ基を、アルキルスルホニルオキシ基又はアリールスルホニル基で置換して得た変性エポキシ樹脂をカチオン重合開始剤とし、カチオン重合性モノマーをカチオン重合するという簡便な方法で製造することができる。
【０１１４】
また、例えば、二級アルコール構造を有するエポキシ樹脂における前記二級アルコール構造部の側鎖ヒドロキシ基がアルキルスルホニルオキシ基又はアリールスルホニル基で置換された変性エポキシ樹脂とカチオン重合体とを直接反応することによって、あるいは、二級アルコール構造を有するエポキシ樹脂とカチオン重合体とをポリイソシアネートなどの反応性連結剤で間接的に結合することによって、エポキシ樹脂側鎖にカチオン重合体が導入された櫛形エポキシ樹脂、あるいは、その類似構造体を製造することもできる。
【０１１５】
ポリＮ−アシルエチレンイミンブロック単位とポリアルキレンエーテルブロック単位からなる二重ブロックポリマー鎖を導入した櫛形エポキシ樹脂は、上記変性エポキシ樹脂をカチオン重合開始剤としてオキサゾリンのカチオンリビング重合を行った後、ポリアルキレングリコールの置換反応を行うことにより得ることができる。例えば、二級アルコール構造を有するエポキシ樹脂における該二級アルコール構造部の側鎖ヒドロキシ基がアルキルスルホニルオキシ基又はアリールスルホニル基又はハロゲンで置換された変性エポキシ樹脂をカチオン重合開始剤としてオキサゾリンのカチオンリビング重合を行った後、生成したポリオキサゾリン活性末端スルホニルオキシ残基をポリエチレングリコール、ポリプロピレングリコールなどのポリアルキレングリコールで置換することにより得ることができる。
ポリＮ−エチレンイミンブロック単位とポリアルキレンエーテルブロック単位からなる二重ブロックポリマー鎖を導入した櫛形エポキシ樹脂は、上記の方法により得られたポリＮ−アシルエチレンイミンブロック単位とポリアルキレンエーテルブロック単位からなる二重ブロックの櫛形エポキシ樹脂の二重ブロック中のポリＮ−アシルエチレンイミンブロック単位を酸又は塩基触媒を用いた加水分解反応を行うことにより簡単に得ることができる。
【０１１６】
また、本発明の櫛形エポキシ樹脂の側鎖末端に存在するスルホニルオキシ基に求核剤を反応させることにより、該カチオン重合体末端に種々の置換基や構造を導入することもできる。
【実施例】
【０１１７】
以下、実施例により本発明をさらに詳しく説明する。なお、特に断わりがない限り、「部」および「％」は、それぞれ「質量部」および「質量％」を表わす。
【０１１８】
（合成例１）
側鎖に２級ヒドロキシ基を有するビスフェノールＡ型線状エポキシ樹脂０．３４７ｇ（大日本インキ化学工業（株）社製「ＡＭ−０４０−Ｐ」、側鎖ヒドロキシ基１ｍｍｏｌ）を含むトルエン（０．５ｍｌ）−アセトニトリル（０．５ｍｌ）混合溶液を窒素雰囲気下、塩を含む氷で氷冷撹拌し、トリエチルアミン０．２０８ｍｌ（１．５ｍｍｏｌ（前記エポキシ樹脂中の側鎖ヒドロキシ基の１．５当量），０．１５２ｇ）、Ｎ，Ｎ，Ｎ’，Ｎ’−テトラメチル−１，３−プロパンジアミン０．０１６６ｍｌ（０．１ｍｍｏｌ（前記エポキシ樹脂中の側鎖ヒドロキシ基の０．１当量），０．０１３ｇ）を加えた。ｐ−トルエンスルフォン酸クロライド２．０９ｇ（１．５ｍｍｏｌ（前記エポキシ樹脂中の側鎖ヒドロキシ基の１．５当量））を含むトルエン（１ｍｌ）溶液を、窒素雰囲気下、氷冷撹拌しながら滴下した。滴下終了後、同温度で１時間攪拌した後、直ちに水２ｍｌを加え、氷冷下強力撹拌した後、酢酸エチルで抽出し、水、飽和食塩水溶液で洗浄後、硫酸マグネシウムで乾燥し、濾過、減圧濃縮した。得られた無色固形物をクロロフォルム１ｍｌで希釈後、メタノール１０ｍｌ中に撹拌しながら滴下し、生じた淡橙色ゲル状沈殿液を氷冷下、粉砕し、得られた白色粉末沈殿を、吸引濾過、冷メタノール、冷水、冷メタノールの順に洗浄した後、室温で減圧乾燥して、変性エポキシ樹脂（１）を得た。収量は０．３４８ｇ、収率は６９％であった。
得られた変性エポキシ樹脂（１）の１Ｈ−ＮＭＲ（日本電子株式会社製、ＪＮＭ−ＬＡ３００、３００ＭＨｚ）測定結果より、ヒドロキシ基のｐ−トルエンスルホニル基への変性率は９４％であり、グリシジル基の残存率は９９％であった。
【０１１９】
（合成例２）
側鎖に２級ヒドロキシ基を有するビスフェノールＡ型線状エポキシ樹脂３．４７ｇ（大日本インキ化学工業（株）社製「ＡＭ−０４０−Ｐ」、側鎖ヒドロキシ基１０ｍｍｏｌ）を含むクロロフォルム溶液１０ｍｌを窒素雰囲気下、氷冷撹拌し、ピリジン８．０４ｍｌ（１００ｍｍｏｌ（前記エポキシ樹脂中の側鎖ヒドロキシ基の１０当量），７．９ｇ）を加えた。ｐ−トルエンスルフォン酸クロライド１９ｇ（１００ｍｍｏｌ（前記エポキシ樹脂中の側鎖ヒドロキシ基の１０当量））を含むクロロフォルム溶液１０ｍｌを、窒素雰囲気下、氷冷撹拌しながら滴下した後、１時間氷冷撹拌した。さらに４０℃で３時間半反応させた後、得られた淡黄色透明液にクロロフォルム７０ｍｌを加え、氷冷撹拌下、Ｎ，Ｎ−ジメチルエチレンジアミン１０．７４ｍｌ（９９ｍｍｏｌ（前記エポキシ樹脂中の側鎖ヒドロキシ基の９．９当量），８．６７ｇ）を滴下した。滴下による急激な発熱を、十分氷冷撹拌して液温２５℃以下に保った後、得られた黄色液に１０％塩酸水溶液１００ｍｌを加え、クロロフォルムで抽出した。さらに、１０％塩酸水溶液、飽和炭酸水素ナトリウム水溶液、水で洗浄した後、硫酸マグネシウムで乾燥し、吸引濾過、減圧濃縮した。得られた黄色粘ちょう液をクロロフォルム１０ｍｌで希釈後、氷冷撹拌下、メタノール１００ｍｌ中に滴下し、さらに１時間、氷冷下で攪拌した。得られた黄色沈殿を吸引濾過、メタノール洗浄した後、室温で減圧乾燥して変性エポキシ樹脂（２）を得た。収量は４．３４ｇ、収率は８３％であった。
得られた変性エポキシ樹脂（２）の１Ｈ−ＮＭＲ（３００ＭＨｚ）測定結果より、ヒドロキシ基のｐ−トルエンスルホニル基への変性率は１００％であり、末端は３−クロロ−２−（ｐ−トルエンスルホニルオキシ）−プロピル基であった。
【０１２０】
（合成例３）
［キサンテン−ビフェニレン共重合型線状エポキシ樹脂の合成］
２，７−ジグリシジルオキシ−１，３，４，５，６，８−ヘキサメチル−９−フェニルキサンテン１．５５５ｇ（大日本インキ化学工業（株）社製「ＥＸＡ７３３５」、３．２ｍｍｏｌ）、４，４’−ジグリシジルオキシビフェニル０．２３８ｇ（０．８ｍｍｏｌ）、４，４’−ジヒドロキシビフェニル０．６７ｇ（３．６ｍｍｏｌ）及びエチルトリフェニルフォスフォニウムアセテートの７０％メタノール溶液０．０１０６ｇ（０．０２ｍｍｏｌ）を、Ｎ，Ｎ−ジメチルアセトアミド２．４６３ｇ中、窒素雰囲気下、１６０℃に加熱攪拌して、４時間反応させた。放冷後、淡黄色透明の半固形反応液をＮ，Ｎ−ジメチルアセトアミド１１．４９５ｇで希釈し、氷に滴下した。析出した白色塊状沈殿を吸引濾過、氷水洗浄後、塊状沈殿を水２００ｍｌ中、強力攪拌しながら３０分間沸煮した。放冷後、デカンテーションして得られた沈殿を粉砕し、粉末化した沈殿を水、メタノールで洗浄後、６０℃で減圧乾燥して、キサンテン−ビフェニレン共重合型線状エポキシ樹脂を得た。得られたキサンテン−ビフェニレン共重合型線上エポキシ樹脂の収量は２．３３ｇ、収率は９５％であった。
【０１２１】
（合成例４）
側鎖に２級ヒドロキシ基を有するビスフェノールＡ型線状エポキシ樹脂３．４７ｇを、合成例３で得られた側鎖に２級ヒドロキシ基を有するキサンテン−ビフェニレン共重合型線状エポキシ樹脂３．４２ｇ（側鎖ヒドロキシ基１０ｍｍｏｌ）に代えた以外は、合成例２と同様にして、変性エポキシ樹脂（３）を得た。収量は２．９７ｇ、収率は６０％であった。
得られた変性エポキシ樹脂（３）の１Ｈ−ＮＭＲ（３００ＭＨｚ）測定結果より、ヒドロキシ基のｐ−トルエンスルホニル基への変性率は１００％であり、末端は３−クロロ−２−（ｐ−トルエンスルホニルオキシ）−プロピル基であった。
【０１２２】
（合成例５）
［キサンテン−ビスフェノールＡ共重合型線状エポキシ樹脂の合成］
２，７−ジグリシジルオキシ−１，３，４，５，６，８−ヘキサメチル−９−フェニルキサンテン１．５５５ｇ（大日本インキ化学工業（株）社製「ＥＸＡ７３３５」、３．２ｍｍｏｌ）、４，４’−ジグリシジルオキシビフェニル０．２３８ｇ（０．８ｍｍｏｌ）、４，４’−ジヒドロキシビフェニル０．６７ｇ（３．６ｍｍｏｌ）を、２，７−ジグリシジルオキシ−１，３，４，５，６，８−ヘキサメチル−９−フェニルキサンテン１．９４４ｇ（大日本インキ化学工業（株）社製「ＥＸＡ７３３５」、４．０ｍｍｏｌ）、ビスフェノールＡ０．８２１ｇ（３．６ｍｍｏｌ）に変えた以外は、合成例３を実行し、キサンテン−ビスフェノールＡ共重合型線状エポキシ樹脂を得た。得られたキサンテン−ビスフェノールＡ共重合型線上エポキシ樹脂の収量は２．６９ｇ、収率は９７％であった。
【０１２３】
（合成例６）
側鎖に２級ヒドロキシ基を有するビスフェノールＡ型線状エポキシ樹脂３．４７ｇを、合成例５で得られた側鎖に２級ヒドロキシ基を有するキサンテン−ビスフェノールＡ共重合型線状エポキシ樹脂３．８４ｇ（側鎖ヒドロキシ基１０ｍｍｏｌ）に代えた以外は、合成例４と同様にして、変性エポキシ樹脂（４）を得た。収量は３．４４ｇ、収率は６４％であった。
得られた変性エポキシ樹脂（４）の１Ｈ−ＮＭＲ（３００ＭＨｚ）測定結果より、ヒドロキシ基のｐ−トルエンスルホニル基への変性率は１００％であり、末端は３−クロロ−２−（ｐ−トルエンスルホニルオキシ）−プロピル基であった。
【０１２４】
（合成例７）
［キサンテン−ビフェニレン−ネオペンチレン共重合型線状エポキシ樹脂の合成］
４，４’−ジグリシジルオキシビフェニル０．２３８ｇ（０．８ｍｍｏｌ）を、ネオペンチルグリコールジグリシジルエーテル０．１７３ｇ（０．８ｍｍｏｌ）に変えた以外は、合成例３を実行し、キサンテン−ビフェニレン−ネオペンチレン共重合型線状エポキシ樹脂を得た。得られたキサンテン−ビフェニレン−ネオペンチレン共重合型線上エポキシ樹脂の収量は２．２８ｇ、収率は９５％であった。
【０１２５】
（合成例８）
側鎖に２級ヒドロキシ基を有するビスフェノールＡ型線状エポキシ樹脂３．４７ｇを、合成例７で得られた側鎖に２級ヒドロキシ基を有するキサンテン−ビフェニレン−ネオペンチレン共重合型線状エポキシ樹脂３．３３ｇ（側鎖ヒドロキシ基１０ｍｍｏｌ）に代えた以外は、合成例４と同様にして、変性エポキシ樹脂（５）を得た。収量は２．８７ｇ、収率は５９％であった。
得られた変性エポキシ樹脂（５）の１Ｈ−ＮＭＲ（３００ＭＨｚ）測定結果より、ヒドロキシ基のｐ−トルエンスルホニル基への変性率は１００％であり、末端は３−クロロ−２−（ｐ−トルエンスルホニルオキシ）−プロピル基であった。
【０１２６】
（合成例９）
［キサンテン−ビフェニレン−水素添加ビスフェノールＡ共重合型線状エポキシ樹脂の合成］
４，４’−ジグリシジルオキシビフェニル０．２３８ｇ（０．８ｍｍｏｌ）を、水素添加ビスフェノールＡジグリシジルエーテル０．２８２ｇ（０．８ｍｍｏｌ）に変えた以外は、合成例３を実行し、キサンテン−ビフェニレン−水素添加ビスフェノールＡ共重合型線状エポキシ樹脂を得た。得られたキサンテン−ビフェニレン−水素添加ビスフェノールＡ共重合型線上エポキシ樹脂の収量は２．４２ｇ、収率は９６％であった。
【０１２７】
（合成例１０）
側鎖に２級ヒドロキシ基を有するビスフェノールＡ型線状エポキシ樹脂３．４７ｇを、合成例９で得られた側鎖に２級ヒドロキシ基を有するキサンテン−ビフェニレン−水素添加ビスフェノールＡ共重合型線状エポキシ樹脂３．４８ｇ（側鎖ヒドロキシ基１０ｍｍｏｌ）に代えた以外は、合成例４と同様にして、変性エポキシ樹脂（６）を得た。収量は３．０２ｇ、収率は６０％であった。
得られた変性エポキシ樹脂（６）の１Ｈ−ＮＭＲ（３００ＭＨｚ）測定結果より、ヒドロキシ基のｐ−トルエンスルホニル基への変性率は１００％であり、末端は３−クロロ−２−（ｐ−トルエンスルホニルオキシ）−プロピル基であった。
【０１２８】
（合成例１１）
側鎖に２級ヒドロキシ基を有するビスフェノールＡ型線状エポキシ樹脂０．３４７ｇ（大日本インキ化学工業（株）社製「ＡＭ−０４０−Ｐ」、側鎖ヒドロキシ基１ｍｍｏｌ）を含むクロロフォルム溶液０．５ｍｌを窒素雰囲気下、塩を含む氷で氷冷撹拌し、ピリジン０．０９６ｍｌ（１．２ｍｍｏｌ（前記エポキシ樹脂中の側鎖ヒドロキシ基の１．２当量），０．０９５ｇ）を加えた。トリフルオロメタンスルホン酸無水物０．１９７ｍｌ（１．２ｍｍｏｌ（前記エポキシ樹脂中の側鎖ヒドロキシ基の１．２当量））を、窒素雰囲気下、氷冷撹拌しながら滴下した後、２時間氷冷撹拌した。さらに冷水中で２時間反応させた後、得られた少し濁りのある溶液を吸引濾過、減圧濃縮し、変性エポキシ樹脂（７）を得た。収量は０．３４４ｇ、収率は７２％であった。
得られた変性エポキシ樹脂（７）の１Ｈ−ＮＭＲ（３００ＭＨｚ）測定結果より、ヒドロキシ基のトリフルオロメタンスルホニル基への変性率は９９％であり、グリシジル基の残存率は６０％であった。
【０１２９】
（合成例１２）
側鎖に２級ヒドロキシ基を有するビスフェノールＡ型線状エポキシ樹脂３．４７ｇを、合成例３で得られた側鎖に２級ヒドロキシ基を有するキサンテン−ビフェニレン共重合型線状エポキシ樹脂３．４２ｇ（側鎖ヒドロキシ基１０ｍｍｏｌ）に代えた以外は、合成例１１と同様にして、変性エポキシ樹脂（８）を得た。収量は３．０２ｇ、収率は６０％であった。
得られた変性エポキシ樹脂（８）の１Ｈ−ＮＭＲ（３００ＭＨｚ）測定結果より、ヒドロキシ基のトリフルオロメタンスルホニル基への変性率は９２％であり、末端は２，３−ジ（トリフルオロメタンスルホニルオキシ）プロピル基であった。
【０１３０】
（合成例１３）
［キサンテン−ビフェニレン共重合型線状エポキシ樹脂の合成（２）］
２，７−ジグリシジルオキシ−１，３，４，５，６，８−ヘキサメチル−９−フェニルキサンテン０．９７２ｇ（大日本インキ化学工業（株）社製「ＥＸＡ７３３５」、２ｍｍｏｌ）、４，４’−ジヒドロキシビフェニル０．３７２ｇ（２ｍｍｏｌ）、トリフェニルフォスフィン２．６２ｍｇ（０．０１ｍｍｏｌ）及びＮ，Ｎ−ジメチルアセトアミド１．３４ｇを、窒素雰囲気下、１６０℃で４時間反応させた。放冷後、Ｎ，Ｎ−ジメチルアセトアミドで反応液を不揮発分１５％に希釈した後、水１００ｍｌ中に滴下し、得られた白濁分散液を室温で１時間撹拌した。遠心分離後、吸引濾過して得られた沈殿をメタノールで洗浄した後、６０℃で減圧乾燥して、キサンテン−ビフェニレン共重合型線状エポキシ樹脂を得た。得られたキサンテン−ビフェニレン共重合型線状エポキシ樹脂の収量は１．０３３ｇ、収率は７７％であった。
【０１３１】
（合成例１４）
合成例１３で得られた側鎖に２級ヒドロキシ基を有するキサンテン−ビフェニレン共重合型線状エポキシ樹脂０．３３６ｇ（側鎖ヒドロキシ基１ｍｍｏｌ）及びピリジン１０ｍｌを、窒素雰囲気下氷冷撹拌し、ｐ−トルエンスルフォン酸クロライド（１．５ｍｍｏｌ（前記エポキシ樹脂中の側鎖ヒドロキシ基の１．５当量））及びジメチルアミノピリジン（０．１５ｍｍｏｌ（前記エポキシ樹脂中の側鎖ヒドロキシ基の０．１５当量））を加え、１時間氷冷後、室温でさらに２４時間撹拌した。反応液を氷水１００ｍｌに加え、振とう攪拌した後、冷蔵庫で３晩静置した。無色上澄液をデカンテーションして除き、吸引濾過して得られた粉末状の白色沈殿を氷４０ｇに加え、３０分間攪拌した後、吸引濾過、氷水洗浄、冷メタノール洗浄後、３０℃で減圧乾燥して変性エポキシ樹脂（９）を得た。収量は０．３９２ｇ、収率は８０％であった。
得られた変性エポキシ樹脂（９）の１Ｈ−ＮＭＲ（３００ＭＨｚ）測定結果より、ヒドロキシ基のｐ−トルエンスルホニル基への変性率は５８％であった。
【０１３２】
（実施例１）
合成例１で得られた変性エポキシ樹脂（１）０．３５４ｇ（ｐ−トルエンスルホニロキシ基０．７０８ｍｍｏｌ）、２−メチルオキサゾリン１．５ｍｌ（１．５１ｇ，１７．７ｍｍｏｌ）及びＮ，Ｎ−ジメチルアセトアミド１ｍｌを、窒素雰囲気下、１００℃で４８時間攪拌した。得られた黄色の半固形物に酢酸エチル２０ｍｌを加え、室温で強力攪拌した後、濾過、酢酸エチル洗浄、減圧乾燥して白色粉末固体１．６７ｇを得た。重合時の収率は９０％だった。１Ｈ−ＮＭＲによる分析から、得られた上記固体は、ビスフェノールＡ型エポキシ樹脂を主鎖とし、ｐ−トルエンスルホニロキシ基のｏ位水素（δ  ７．８２ｐｐｍ）とポリ（Ｎ−アセチルエチレンイミン）のエチレン水素（δ  ３．４７ｐｐｍ）との積分比から数平均重合度３３のポリ（Ｎ−アセチルエチレンイミン）を側鎖とする櫛型ポリマーであることが確認された。
【０１３３】
（実施例２）
合成例１で得られた変性エポキシ樹脂（１）０．３５４ｇ（ｐ−トルエンスルホニロキシ基０．７０８ｍｍｏｌ）を、合成例２で得られた変性エポキシ樹脂（２）０．１４７ｇ（ｐ−トルエンスルホニロキシ基０．３５４ｍｍｏｌ）に代えた以外は、実施例１と同様にして、淡黄色粉末固体１．５１ｇを得た。重合時の収率は９２％だった。実施例１と同様にして１Ｈ−ＮＭＲ分析から、得られた上記固体は、ビスフェノールＡ型エポキシ樹脂を主鎖とし、数平均重合度７０のポリ（Ｎ−アセチルエチレンイミン）を側鎖とする櫛型ポリマーであることが確認された。
【０１３４】
（実施例３）
合成例１で得られた変性エポキシ樹脂（１）０．３５４ｇ（ｐ−トルエンスルホニロキシ基０．７０８ｍｍｏｌ）を、合成例４で得られた変性エポキシ樹脂（３）０．０８９ｇ（ｐ−トルエンスルホニロキシ基０．２０ｍｍｏｌ）に、２−メチルオキサゾリン１．５０ｍｌ（１．５１ｇ，１７．７ｍｍｏｌ）を２−メチルオキサゾリン０．８４６ｍｌ（０．８５０ｇ，１０ｍｍｏｌ）、Ｎ，Ｎ−ジメチルアセトアミド１ｍｌをＮ，Ｎ−ジメチルアセトアミド３．５ｍｌに、反応時間を４８時間から１３４時間に代えた以外は、実施例１と同様にして、白色粉末固体０．３４７ｇを得た。重合時の収率は３７％だった。１Ｈ−ＮＭＲによる分析から、得られた上記固体は、キサンテン−ビフェニレン共重合型エポキシ樹脂を主鎖とし、数平均重合度２５のポリ（Ｎ−アセチルエチレンイミン）を側鎖とする櫛型ポリマーであることが確認された。
【０１３５】
（実施例４）
合成例１で得られた変性エポキシ樹脂（１）０．３５４ｇ（ｐ−トルエンスルホニロキシ基０．７０８ｍｍｏｌ）を、合成例６で得られた変性エポキシ樹脂（４）０．１７１ｇ（ｐ−トルエンスルホニロキシ基０．３５４ｍｍｏｌ）に、Ｎ，Ｎ−ジメチルアセトアミド１ｍｌをＮ，Ｎ−ジメチルアセトアミド３．５ｍｌに、反応時間を４８時間から１４４時間に代えた以外は、実施例１と同様にして、白色粉末固体０．７０４ｇを得た。重合時の収率は４２％だった。１Ｈ−ＮＭＲによる分析から、得られた上記固体は、キサンテン−ビスフェノールＡ共重合型エポキシ樹脂を主鎖とし、数平均重合度３２のポリ（Ｎ−アセチルエチレンイミン）を側鎖とする櫛型ポリマーであることが確認された。
【０１３６】
（実施例５）
合成例１で得られた変性エポキシ樹脂（１）０．３５４ｇ（ｐ−トルエンスルホニロキシ基０．７０８ｍｍｏｌ）を、合成例８で得られた変性エポキシ樹脂（５）０．１５５ｇ（ｐ−トルエンスルホニロキシ基０．３５４ｍｍｏｌ）に、Ｎ，Ｎ−ジメチルアセトアミド１ｍｌをＮ，Ｎ−ジメチルアセトアミド３．５ｍｌに、反応時間を４８時間から１４４時間に代えた以外は、実施例１と同様にして、白色粉末固体０．６６４ｇを得た。重合時の収率は４０％だった。１Ｈ−ＮＭＲによる分析から、得られた上記固体は、キサンテン−ビフェニレン−ネオペンチレン共重合型エポキシ樹脂を主鎖とし、数平均重合度３０のポリ（Ｎ−アセチルエチレンイミン）を側鎖とする櫛型ポリマーであることが確認された。
【０１３７】
（実施例６）
合成例１で得られた変性エポキシ樹脂（１）０．３５４ｇ（ｐ−トルエンスルホニロキシ基０．７０８ｍｍｏｌ）を、合成例１０で得られた変性エポキシ樹脂（６）０．１６ｇ（ｐ−トルエンスルホニロキシ基０．３５４ｍｍｏｌ）に、Ｎ，Ｎ−ジメチルアセトアミド１ｍｌをＮ，Ｎ−ジメチルアセトアミド３．５ｍｌに、反応時間を４８時間から１４４時間に代えた以外は、実施例１と同様にして、白色粉末固体０．６４９ｇを得た。重合時の収率は３９％だった。１Ｈ−ＮＭＲによる分析から、得られた上記固体は、キサンテン−ビフェニレン−水素添加ビスフェノールＡ共重合型エポキシ樹脂を主鎖とし、数平均重合度２７のポリ（Ｎ−アセチルエチレンイミン）を側鎖とする櫛型ポリマーであることが確認された。
【０１３８】
（実施例７）
合成例１で得られた変性エポキシ樹脂（１）０．３５４ｇ（ｐ−トルエンスルホニロキシ基０．７０８ｍｍｏｌ）を、合成例１１で得られた変性エポキシ樹脂（７）０．０８５ｇ（トリフルオロメタンスルホニロキシ基０．１７７ｍｍｏｌ）に、Ｎ，Ｎ−ジメチルアセトアミド１ｍｌをＮ，Ｎ−ジメチルアセトアミド３．５ｍｌに、反応時間を４８時間から１４４時間に代えた以外は、実施例１と同様にして、白色粉末固体１．４９ｇを得た。重合時の収率は９３％だった。１Ｈ−ＮＭＲによる分析から、得られた上記固体は、ビスフェノールＡ型エポキシ樹脂を主鎖とし、数平均重合度１４０のポリ（Ｎ−アセチルエチレンイミン）を側鎖とする櫛型ポリマーであることが確認された。
【０１３９】
（実施例８）
合成例１で得られた変性エポキシ樹脂（１）０．３５４ｇ（ｐ−トルエンスルホニロキシ基０．７０８ｍｍｏｌ）を、合成例１２（８）で得られた変性エポキシ樹脂０．３７８ｇ（トリフルオロメタンスルホニロキシ基０．８８５ｍｍｏｌ）に、Ｎ，Ｎ−ジメチルアセトアミド１ｍｌをＮ，Ｎ−ジメチルアセトアミド３．５ｍｌに、反応時間を４８時間から１４４時間に代えた以外は、実施例１と同様にして、白色粉末固体１．５６ｇを得た。重合時の収率は８３％だった。１Ｈ−ＮＭＲによる分析から、得られた上記固体は、キサンテン−ビフェニレン共重合型エポキシ樹脂を主鎖とし、数平均重合度２５のポリ（Ｎ−アセチルエチレンイミン）を側鎖とする櫛型ポリマーであることが確認された。
【０１４０】
（実施例９）
合成例１４で得られた変性エポキシ樹脂（９）０．１３ｇ（ｐ−トルエンスルホニロキシ基０．０８９ｍｍｏｌ）、２−メチルオキサゾリン１．５ｍｌ（１．５１ｇ，１７．７ｍｍｏｌ）及びＮ，Ｎ−ジメチルアセトアミド５ｍｌを、窒素雰囲気下、１００℃で２４時間攪拌した。得られた淡黄色のやや粘性のある溶液を酢酸エチル３０ｍｌ中に、室温で強力攪拌しながら加え、生じた白濁液をさらに室温で１時間攪拌した。静置後、デカンテーションして上澄み液を除き、沈殿に酢酸エチル２０ｍｌを加え、室温で３０分攪拌した。静置後、再びデカンテーションして上澄み液を除き、沈殿に酢酸エチル２０ｍｌを加え、室温で３０分攪拌した。濾過、酢酸エチル洗浄、減圧乾燥して淡黄色粉末固体０．３３５ｇを得た。重合時の収率は２０％だった。１Ｈ−ＮＭＲによる分析から、得られた上記固体は、キサンテン−ビフェニレン共重合型線状エポキシ樹脂を主鎖とし、数平均重合度２０のポリ（Ｎ−アセチルエチレンイミン）を側鎖とする櫛型ポリマーであることが確認された。
【０１４１】
（実施例１０）
合成例１で得られた変性エポキシ樹脂（１）０．１７７ｇ（ｐ−トルエンスルホニロキシ基０．３５４ｍｍｏｌ）、２−メチルオキサゾリン０．７５ｍｌ（０．７５２ｇ，８．８５ｍｍｏｌ）、２−エチルオキサゾリン０．８９ｍｌ（０．８７６ｇ，８．８５ｍｍｏｌ）及びＮ，Ｎ−ジメチルアセトアミド５ｍｌを、窒素雰囲気下、１００℃で７２時間攪拌した。得られた黄色の半固形物に酢酸エチル２５ｍｌを加え、室温で強力攪拌した後、濾過、酢酸エチル洗浄、減圧乾燥して白色粉末固体１．８ｇを得た。重合時の収率は９１％だった。１Ｈ−ＮＭＲによる分析から、得られた上記固体は、ビスフェノールＡ型エポキシ樹脂を主鎖とし、アセチルエチレンイミン構造単位とプロピオニルエチレンイミン構造単位とからなり、アセチル基とプロピオニル基のモル数が等モルである、数平均重合度６９のポリエチレンイミンランダムポリマー鎖を側鎖とする櫛型ポリマーであることが確認された。
【０１４２】
（実施例１１）
合成例２で得られた変性エポキシ樹脂（２）０．１４７ｇ（ｐ−トルエンスルホニロキシ基０．３５４ｍｍｏｌ）、２−メチルオキサゾリン０．７５ｍｌ（０．７５２ｇ，８．８５ｍｍｏｌ）、及びＮ，Ｎ−ジメチルアセトアミド３．５ｍｌを、窒素雰囲気下、１００℃で３６時間攪拌した後、反応液温度を６０℃に下げ、２−エチルオキサゾリン０．８９ｍｌ（０．８７６ｇ，８．８５ｍｍｏｌ）とＮ，Ｎ−ジメチルアセトアミド１．５ｍｌとの混合物を、窒素雰囲気下で加えた後、再び１００℃で３６時間攪拌した。得られた黄色の半固形物に酢酸エチル２５ｍｌを加え、室温で強力攪拌した後、濾過、酢酸エチル洗浄、減圧乾燥して白色粉末固体１．８２ｇを得た。重合時の収率は９２％だった。１Ｈ−ＮＭＲによる分析から、得られた上記固体は、ビスフェノールＡ型エポキシ樹脂を主鎖とし、アセチルエチレンイミン構造単位からなるポリマーブロックと、プロピオニルエチレンイミン構造単位からなるポリマーブロックとからなり、アセチル基とプロピオニル基のモル数が等モルである、数平均重合度６９のポリエチレンイミンブロックポリマー鎖を側鎖とする櫛型ポリマーであることが確認された。
【０１４３】
（実施例１２）
実施例２で得られた櫛形エポキシ樹脂０．３ｇを、５規定塩酸水２．３２ｇ中、９０℃で８時間攪拌した。放冷後、時間とともに生成してきた白色沈殿を含む溶液にアセトン約１０ｍｌを加え、静置後、上澄み液をデカンテーションして除き、再度アセトン添加、静置、デカンテーションを繰り返した。このアセトン添加、静置、デカンテーション操作をさらに８回繰り返した後、白色沈殿を濾過し、アセトンで洗浄した後、室温で減圧乾燥して、白色粉末固体０．２５７ｇを得た。１Ｈ−ＮＭＲによる分析から、得られた上記固体は、ビスフェノールＡ型エポキシ樹脂を主鎖とし、数平均重合度７０のポリエチレンイミン塩酸塩を側鎖とする櫛形エポキシ樹脂であることが確認された。加水分解時の収率は９２％だった。
【０１４４】
（実施例１３）
実施例３で得られた櫛形エポキシ樹脂０．１５ｇを、５規定塩酸水１．１６ｇ中、９５℃で７時間攪拌した。放冷後、時間とともに生成してきた白色沈殿を含む溶液にアセトン約１０ｍｌを加え、静置後、上澄み液をデカンテーションして除き、再度アセトン添加、静置、デカンテーションを繰り返した。このアセトン添加、静置、デカンテーション操作をさらに８回繰り返した後、白色沈殿を濾過し、アセトンで洗浄した後、室温で減圧乾燥して、白色粉末固体０．１１３ｇを得た。１Ｈ−ＮＭＲによる分析から、得られた上記固体は、キサンテン−ビフェニレン共重合型エポキシ樹脂を主鎖とし、数平均重合度２５のポリエチレンイミン塩酸塩を側鎖とする櫛形エポキシ樹脂であることが確認された。加水分解時の収率は９１％だった。
【０１４５】
（実施例１４）
実施例２で得られた櫛形エポキシ樹脂０．３ｇを、５規定塩酸水２．３２ｇ中、８５℃で２時間攪拌した。放冷後、アセトン１５ｍｌを加え、生成した白色沈殿を含む溶液を静置した後、上澄み液をデカンテーションして除き、再度アセトン添加、静置、デカンテーションを繰り返した。このアセトン添加、静置、デカンテーション操作をさらに３回繰り返した後、白色沈殿を濾過し、アセトンで洗浄した後、室温で減圧乾燥して、白色粉末固体０．１７３ｇを得た。１Ｈ−ＮＭＲによる分析から、得られた上記固体は、ビスフェノールＡ型エポキシ樹脂を主鎖とし、窒素原子の３０％がアセチル基で置換された数平均重合度７０のポリエチレンイミン塩酸塩を側鎖とする櫛形エポキシ樹脂であることが確認された。加水分解時の収率は８８％だった。
【０１４６】
（実施例１５）
実施例１２で得られた櫛形エポキシ樹脂０．１ｇを含む水溶液５ｍｌを、セルロース透析膜に入れ、５％アンモニア５００ｍｌ中室温で８時間攪拌した後、４日間放置した。透析膜を水洗した後、水５００ｍｌ中室温で１時間半攪拌した後、透析膜を水洗し、新しい水５００ｍｌ中、再び室温で１時間半攪拌した。同様の水洗、水中再攪拌を行った後、アセトンで透析膜を洗浄した後、アセトン５００ｍｌ中室温で２時間攪拌した。半透膜をアセトンで洗浄した後、新しいアセトン５００ｍｌ中、再び室温で４時間攪拌した後、１晩静置した。半透膜を室温で風乾した後、半透膜を開封し、白色粉末０．０４５ｇを得た。１Ｈ−ＮＭＲによる分析から、得られた上記固体は、ビスフェノールＡ型エポキシ樹脂を主鎖とし、数平均重合度７０のポリエチレンイミンを側鎖とする櫛型ポリマーであることが確認された。脱塩時の収率は、８２％だった。
【０１４７】
（実施例１６）
合成例２で得られた変性エポキシ樹脂（２）０．３５４ｇ（ｐ−トルエンスルホニロキシ基０．７０８ｍｍｏｌ）、２−メチルオキサゾリン３．０ｍｌ（３．０２ｇ，３５．４ｍｍｏｌ）及びＮ，Ｎ−ジメチルアセトアミド２０ｍｌを、窒素雰囲気下、１００℃で２４時間攪拌した。引き続き、２−メチルオキサゾリンのリビングカチオン重合より得られたＤＭＡ反応溶液に数平均分子量２０００のメトキシポリエチレングリコール２．７８ｇ（１．４２ｍｍｏｌ）と炭酸カリウム  ０．４９ｇ（３．５４ｍｍｏｌ）を加えた後、１００℃、４８時間反応させた。反応後、炭酸カリウムをろ過より除去した後、酢酸エチル／ヘキサン＝１／１（ｗｔ／ｗｔ）混合溶液で再沈、洗浄を行った。生成物はろ過後、８０℃で真空乾燥して４．２ｇを得た。
【０１４８】
１Ｈ−ＮＭＲスペクトルにより各ピークの帰属を行い、生成物の構造を確認した（１．６ｐｐｍ：エポキシのメチル基、２．１ｐｐｍ：アシルエチレンイミンのアセチル基、３．４ｐｐｍ：アシルエチレンイミンのＣＨ２ＣＨ２、３．６ｐｐｍ：ポリエチレングリコール、７．０〜７．７ｐｐｍ：エポキシのフェニル基）。これより、得られた生成物はポリＮ−アシルエチレンイミン−ポリアルキレンエーテルブロック単位からなるポリマー鎖を導入した櫛形エポキシ樹脂であった。
【０１４９】
（実施例１７）
１００ｍｌナスフラスコに実施例１６のようにして合成したポリＮ−アシルエチレンイミン−ポリアルキレンエーテルブロック単位からなる櫛型ブロックコポリマー２．０ｇを秤取り、５ＮＨＣｌ水溶液４．５７ｇ（ＨＣｌ：２２．８ｍｍｏｌ）を加え、マグネティックスターラを入れて共栓をした。超音波洗浄器で１時間処理して分散させた後、９０℃で１０時間攪拌した。
【０１５０】
冷却後反応溶液をアセトン１００ｇ中に攪拌しながら加えた。生じた沈殿をろ過し、水１０ｇに溶解した。再度アセトン１００ｇ中に攪拌しながら加えて再沈させ、ろ過した。８０℃で真空乾燥し、目的のＰＥＧ−ＰＥＩ−ＥＰＯＰ櫛型ブロックコポリマーを得た。収率は９２％であった。
【０１５１】
１Ｈ−ＮＭＲスペクトルにより各ピークの帰属を行い、２．１ｐｐｍのアセチル基由来のピークが消失していることより生成物の構造を確認した。得られた生成物はポリエチレンイミン−ポリアルキレンエーテルブロック単位からなるポリマー鎖を導入した櫛型ブロックコポリマーであった。
【０１５２】
（応用例１）
実施例２で得られた櫛形エポキシ樹脂３ｍｇに純水１０ｍｌを加え、超音波で１時間分散した後、２４時間以上静置した上澄み液を支持膜に滴下し、乾燥した。得られた薄膜を電子顕微鏡で観察した結果、直径約１０ｎｍの円形（球状）ミセルが確認された。
また、実施例２で得られた櫛形エポキシ樹脂の水中での臨界ミセル濃度は、ピレンをプローブとした蛍光スペクトル測定法により、０．０１ｇ／ｌ以下であることが確認された。
【０１５３】
（応用例２）
実施例１２で得られた櫛形エポキシ樹脂３ｍｇに純水１０ｍｌを加え、超音波で１時間分散した後、２４時間以上静置した上澄み液を支持膜に滴下し、乾燥した。得られた薄膜を電子顕微鏡で観察した結果、直径約５ｎｍの円形（球状）ミセルが確認された。
また、実施例１２で得られた櫛形エポキシ樹脂の水中での臨界ミセル濃度は、ピレンをプローブとした蛍光スペクトル測定法により、０．００５ｇ／ｌ以下であることが確認された。
【産業上の利用可能性】
【０１５４】
本発明の櫛形エポキシ樹脂は、分子中に疎水性部分の主鎖と親水性部分の側鎖とを併せ持ち、かつ各々の構造制御が可能である。本発明でのこのようなポリマーは、水性媒体中、ナノからミクロンスケールでの多階層構造を有するポリマー会合体を形成することができる。これにより得られるポリマー会合体は、カプセル化が可能であるなどの特徴的な機能を有し、医農薬、化粧品、香料、トナー、液晶、インキ、塗料、デバイス、複合材料などの幅広い用途に利用可能であり、本発明の産業上の意義は極めて大きい。